(57)【要約】【課題】熱分解に対するポリオール又はポリウレタン組成物の安定化の提供。【解決手段】本発明は、熱分解を受け易いポリエステルポリオール、ポリエーテルポリオール、アクリルポリオール、ポリカーボネートポリオール、ポリブタジエンポリオール、水素化ポリブタジエンポリオール、官能化ポリエーテル及び／又はポリウレタン、及び、式（１０１）及び／又は（１０２）【化１】2008531801.tif 000016で表わされる抗酸化剤の少なくとも1種、及び、所望により更なる抗酸化剤を含む組成物に関する。本発明はまた、熱分解に対する、前記ポリオール、官能化ポリエーテル及び／又はポリウレタンにおけるこのような安定剤（ブレンド）の使用及び熱分解に対して、このような安定剤（ブレンド）を用いた前記ポリオール、官能化ポリエーテル及び／又はポリウレタンを安定化するための方法に関する。【選択図】なし【特許請求の範囲】
【請求項１】
（ａ）ポリエステルポリオール、ポリエーテルポリオール、アクリルポリオール、ポリカーボネートポリオール、ポリブタジエンポリオール、水素化ポリブタジエンポリオール、官能化ポリエーテル及び／又はポリウレタン、及び
（ｂ）式（１０１）及び／又は（１０２）
【化１】
2008531801.tif 000012
で表わされる抗酸化剤、及び
（ｃ）所望により、熱分解に対する更なる抗酸化剤
を含む組成物であるが、
但し、成分（ｂ）が式（１０１）で表わされる抗酸化剤である場合、該組成物は更なる抗酸化剤（ｃ）を含み、
成分（ａ）がポリウレタンであり、かつ成分（ｂ）が式（１０２）で表わされる抗酸化剤である場合、成分（ｃ）は該組成物中に存在し、
抗酸化剤が式（１０１）で表わされる化合物と式（１０３）
【化２】
2008531801.tif 000013
で表わされる化合物の組み合わせ、又は、式（１０１）で表わされる化合物と式（１０４）
【化３】
2008531801.tif 000014
で表わされる化合物の組み合わせである場合、成分（ａ）はポリエステルポリオール、ポ
リエーテルポリオール又はポリウレタンではない組成物。
【請求項２】
成分（ｃ）が存在する請求項１に記載の組成物。
【請求項３】
成分（ｃ）がフェノール系抗酸化剤又はアミン系抗酸化剤である請求項２に記載の組成物。
【請求項４】
更なる抗酸化剤（ｃ）が式（１０３）ないし（１０８）
【化４】
2008531801.tif 000015
で表わされる化合物である請求項１に記載の組成物。
【請求項５】
抗酸化剤（ｂ）及び更なる抗酸化剤（ｃ）が
ｉ）成分（１０１）と（１０２）の組み合わせ、
ｉｉ）成分（１０１）と（１０３）の組み合わせ、
ｉｉｉ）成分（１０１）と（１０４）の組み合わせ、
ｉｖ）成分（１０２）と（１０３）の組み合わせ、又は、
ｖ）成分（１０２）と（１０４）の組み合わせ、
である請求項４に記載の組成物。
【請求項６】
更なる添加剤を含む請求項１に記載の組成物。
【請求項７】
更なる添加剤として、（ｂ）及び（ｃ）とは異なる抗酸化剤、光安定剤、加工安定剤、難燃剤、抗菌剤、抗ガスフェーディング剤（ａｎｔｉｇａｓｆａｄｉｎｇ）及び／又は蛍光増白剤を含む請求項６に記載の組成物。
【請求項８】
更なる添加剤として、フェノール系抗酸化剤及び／又はアミン系抗酸化剤、ヒンダードアミン光安定剤、ＵＶ吸収剤、ホスフィット、ホスホナイト、ベンゾフラノン及び／又は難燃剤を含む請求項７に記載の組成物。
【請求項９】
成分（ｂ）及び（ｃ）の総量が、組成物の質量に基づき０．０１％ないし５％である請求項１に記載の組成物。
【請求項１０】
成分（ｂ）：（ｃ）の比又は式（１０１）で表わされる化合物：式（１０２）で表わされる化合物の比が、それぞれ、１０：１ないし１：１０である請求項１に記載の組成物。
【請求項１１】
熱分解に対する（ａ）ポリエステルポリオール、ポリエーテルポリオール、アクリルポリオール、ポリカーボネートポリオール、ポリブタジエンポリオール、水素化ポリブタジエンポリオール、官能化ポリエーテル及び／又はポリウレタンの安定剤としての、請求項１で定義した式（１０１）及び／又は（１０２）で表わされる抗酸化剤（ｂ）及び所望により更なる抗酸化剤（ｃ）の使用であるが、但し、成分（ｂ）が式（１０１）で表わされる抗酸化剤であり、かつ成分（ｃ）が存在しない場合、成分（ａ）はポリウレタンではないところの使用。
【請求項１２】
少なくとも１種の更なる添加剤との組み合わせにおける、請求項１１に記載の抗酸化剤（ｂ）及び所望により更なる抗酸化剤（ｃ）の使用。
【請求項１３】
（ｂ）請求項１で定義した式（１０１）及び／又は（１０２）で表わされる抗酸化剤及び（ｃ）所望により熱分解に対する更なる抗酸化剤を用いた、熱分解に対して（ａ）ポリエステルポリオール、ポリエーテルポリオール、アクリルポリオール、ポリカーボネートポリオール、ポリブタジエンポリオール、水素化ポリブタジエンポリオール、官能化ポリエーテル及び／又はポリウレタンを安定化するための方法であるが、但し、成分（ｂ）が式（１０１）で表わされる抗酸化剤であり、かつ成分（ｃ）が存在しない場合、成分（ａ）はポリウレタンではないところの方法。
【請求項１４】
抗酸化剤（ｂ）及び所望により更なる抗酸化剤（ｃ）が少なくとも１種の更なる添加剤と組み合わせて使用される請求項１３に記載の方法。
【発明の詳細な説明】
【技術分野】
【０００１】
本発明は、熱分解を受け易いポリエステルポリオール、ポリエーテルポリオール、アクリルポリオール、ポリカーボネートポリオール、ポリブタジエンポリオール、水素化ポリブタジエンポリオール、官能化ポリエーテル及び／又はポリウレタン及び２つの特定の抗酸化剤の少なくとも1種及び所望により更なる抗酸化剤を含む組成物に関する。本発明はまた、熱分解に対する、前記ポリオール、官能化ポリエーテル及び／又はポリウレタンにおけるこのような安定剤（ブレンド）の使用及び熱分解に対して、このような安定剤（ブレンド）を用いた前記ポリオール、官能化ポリエーテル及び／又はポリウレタンを安定化するための方法に関する。
【背景技術】
【０００２】
米国特許出願第２００２／０８６７４３号明細書は、ビス（１，２，２，６，６−ペンタメチル−４−ピペリジニル）−［［３，５−ビス（１，１−ジメチルエチル）−４−ヒドロキシフェニル］メチル］ブチルマロネート及びポリエーテルポリオール、ポリエステルポリオール又はポリウレタンを含む組成物に関する。
【０００３】
米国特許第４７２１５３１号明細書は、ビス（１，２，２，６，６−ペンタメチル−４−ピペリジニル）−［［３，５−ビス（１，１−ジメチルエチル）−４−ヒドロキシフェニル］メチル］ブチルマロネート、顔料及びポリエーテルポリオール又はポリエステルポリオールを含む組成物に関する。
【０００４】
欧州特許第７１４９３１号明細書は、ビス（１，２，２，６，６−ペンタメチル−４−ピペリジニル）−［［３，５−ビス（１，１−ジメチルエチル）−４−ヒドロキシフェニル］メチル］ブチルマロネート、ＵＶ吸収剤及びポリウレタンを含む組成物に関する。
【０００５】
米国特許出願第２００４／０９６６６６号明細書は、ポリウレタンにおけるビス（１，２，２，６，６−ペンタメチル−４−ピペリジニル）−［［３，５−ビス（１，１−ジメチルエチル）−４−ヒドロキシフェニル］メチル］ブチルマロネートとペンタエリトリトールテトラキス（３−（３，５−ジ−第三ブチル−４−ヒドロキシフェニル）プロピオネートの組み合わせを記載する。
【０００６】
特開平０８−１６５３２３号公報のＤＮ１２５：１９８０６８は、ビス（１，２，２，６，６−ペンタメチル−４−ピペリジニル）−［［３，５−ビス（１，１−ジメチルエチル）−４−ヒドロキシフェニル］メチル］ブチルマロネート、エチレンビス（オキシエチレン）ビス−（３−（５−第三ブチル−４−ヒドロキシ−ｍ−トリル）−プロピオネート）、着色剤及びポリエーテルポリオールを含む組成物に関する。
【０００７】
国際公開第２００２／０４４２５８号パンフレットは、ポリエーテルポリオール中のビス（１，２，２，６，６−ペンタメチル−４−ピペリジニル）−［［３，５−ビス（１，１−ジメチルエチル）−４−ヒドロキシフェニル］メチル］ブチルマロネートに関する。
【０００８】
国際公開第２００４／０６８２１７号パンフレットは、フォトクロミックポリウレタンフィルム又はフォトクロミックポリエステルポリオールにおけるビス（１，２，２，６，６−ペンタメチル−４−ピペリジニル）−［［３，５−ビス（１，１−ジメチルエチル）−４−ヒドロキシフェニル］メチル］ブチルマロネートとペンタエリトリトールテトラキス（３−（３，５−ジ−第三ブチル−４−ヒドロキシフェニル）プロピオネート）の組み合わせを記載する。
【０００９】
特開２０００−１２９１４５号公報のＣＡ２０００：３００９４３は、置換されたシリル基を有するポリエーテルポリオールにおけるビス（１，２，２，６，６−ペンタメチル−４−ピペリジニル）−［［３，５−ビス（１，１−ジメチルエチル）−４−ヒドロキシフェニル］メチル］ブチルマロネートとエチレン−ビス（オキシエチレン）ビス−（３−（５−第三ブチル−４−ヒドロキシ−ｍ−トリル）−プロピオネート）の組み合わせに関する。
【００１０】
ベラティーニらは、Ｃｅｌｌｕｌａｒ  Ｐｏｌｙｍｅｒ  ３（１９８４），２４１−２４７において、ポリウレタン中のビス（１，２，２，６，６−ペンタメチル−４−ピペリジニル）−［［３，５−ビス（１，１−ジメチルエチル）−４−ヒドロキシフェニル］メチル］ブチルマロネートを記載している。
【００１１】
特開平０９−１４１８０９号公報のＤＮ１２７：９６２６１は、ポリウレタン中の（（（１，１−ジメチルエチル）−４−ヒドロキシフェニル）メチル）エチルホスホネートに関する。
【００１２】
ＤＮ１１０：７６６９５は、ポリウレタン、ＵＶ吸収剤、ビス（１，２，２，６，６−ペンタメチル−４−ピペリジニル）−［［３，５−ビス（１，１−ジメチルエチル）−４−ヒドロキシフェニル］メチル］ブチルマロネート及びペンタエリトリトールテトラキス（３−（３，５−ジ−第三ブチル−４−ヒドロキシフェニル）プロピオネート）又はエチレン−ビス（オキシエチレン）ビス−（３−（５−第三ブチル−４−ヒドロキシ−ｍ−トリル）−プロピオネート）を含む組成物に関する。前記文献は、（（（１，１−ジメチルエチル）−４−ヒドロキシフェニル）メチル）エチルホスホネート及びポリウレタンを含む組成物も記載する。
【特許文献１】米国特許出願第２００２／０８６７４３号明細書
【特許文献２】米国特許第４７２１５３１号明細書
【特許文献３】欧州特許第７１４９３１号明細書
【特許文献４】米国特許第２００４／０９６６６６号明細書
【特許文献５】特開平０８−１６５３２３号公報
【特許文献６】国際公開第２００２／０４４２５８号パンフレット
【特許文献７】国際公開第２００４／０６８２１７号パンフレット
【特許文献８】特開２０００−１２９１４５号公報
【非特許文献１】Ｃｅｌｌｕｌａｒ  Ｐｏｌｙｍｅｒ  ３（１９８４），２１４−２４７
【特許文献９】特開平０９−１４１８０９号公報
【発明の開示】
【発明が解決しようとする課題】
【００１３】
本発明の抗酸化剤又は本発明の抗酸化剤ブレンドを含むポリオール、官能化ポリエーテル及び／又はポリウレタン組成物は、熱及び貯蔵安定性に関して、優れた安定性を示す。
【課題を解決するための手段】
【００１４】
本発明は、
（ａ）ポリエステルポリオール、ポリエーテルポリオール、アクリルポリオール、ポリカーボネートポリオール、ポリブタジエンポリオール、水素化ポリブタジエンポリオール、官能化ポリエーテル及び／又はポリウレタン、及び
（ｂ）式（１０１）
【化１】
2008531801.tif 000002
で表わされる抗酸化剤（ビス（１，２，２，６，６−ペンタメチル−４−ピペリジニル）−［［３，５−ビス（１，１−ジメチルエチル）−４−ヒドロキシフェニル］メチル］ブチルマロネート；チヌビン  １４４（登録商標：ＴＩＮＵＶＩＮ）；ＣＡＳ登録番号：６３８４３−８９−０）及び／又は式（１０２）
【化２】
2008531801.tif 000003
で表わされる抗酸化剤（（（（１，１−ジメチルエチル）−４−ヒドロキシフェニル）メチル）エチルホスホネートのカルシウム塩；イルガノックス  １４２５（登録商標：ＩＲＧＡＮＯＸ）；ＣＡＳ登録番号：６５１４０−９１−２）、及び
（ｃ）所望により、熱分解に対する更なる抗酸化剤
を含む組成物であるが、
但し、成分（ｂ）が式（１０１）で表わされる抗酸化剤である場合、該組成物は更なる抗酸化剤（ｃ）を含み、
成分（ａ）がポリウレタンであり、かつ成分（ｂ）が式（１０２）で表わされる抗酸化剤である場合、成分（ｃ）は該組成物中に存在し、
抗酸化剤が式（１０１）で表わされる化合物と式（１０３）
【化３】
2008531801.tif 000004
で表わされる化合物（ペンタエリトリトールテトラキス（３−（３，５−ジ−第三ブチル−４−ヒドロキシフェニル）プロピオネート）；イルガノックス  １０１０（登録商標：ＩＲＧＡＮＯＸ）；ＣＡＳ登録番号：６６８３−１９−８）の組み合わせ、又は、式（１０１）で表わされる化合物と式（１０４）
【化４】
2008531801.tif 000005
で表わされる化合物（エチレンビス（オキシエチレン）ビス−（３−（５−第三ブチル−４−ヒドロキシ−ｍ−トリル）−プロピオネート）；イルガノックス  ２４５（登録商標：ＩＲＧＡＮＯＸ）；ＣＡＳ登録番号：３６４４３−６８−２）の組み合わせである場合、成分（ａ）はポリエステルポリオール、ポリエーテルポリオール又はポリウレタンではない組成物に関する。
【００１５】
更なる抗酸化剤の例は、以下の１．抗酸化剤のリストに示す。
【００１６】
例えば、成分（ｂ）は、本発明の組成物において式（１０１）で表わされる抗酸化剤である。
【００１７】
本発明の組成物の例は、成分（ｂ）が式（１０２）で表わされる抗酸化剤であるところの組成物である。
【００１８】
本発明の態様は、成分（ｂ）が式（１０１）で表わされる抗酸化剤と式（１０２）で表わされる抗酸化剤の組合せであるところの組成物である。
【００１９】
本発明の他の態様は、成分（ｃ）が存在するところの組成物である。
【００２０】
興味深いものは、成分（ｃ）がフェノール系抗酸化剤又はアミン系抗酸化剤であるところの組成物である。フェノール系抗酸化剤の例は、以下の１．１−１．１７項目、特に１．１、１．１３及び１．１４項目のリストに示し、アミン系抗酸化剤の例は、以下の１．１９項目のリストに示す。
【００２１】
更に興味深いものは、更なる抗酸化剤（ｃ）が式（１０３）ないし（１０８）で表わされる化合物であるところの組成物である。
【化５】
2008531801.tif 000006
（イルガノックス  １０７６（登録商標：ＩＲＧＡＮＯＸ）；ＣＡＳ登録番号：２０８２−７９−３又は１８２７−６８−１）
【化６】
2008531801.tif 000007
（イルガノックス  １１３５（登録商標：ＩＲＧＡＮＯＸ）；ＣＡＳ登録番号：１２５６４３−６１−０）
【化７】
2008531801.tif 000008
（ＢＨＴ；ＣＡＳ登録番号：１２８−３７−０）
【化８】
2008531801.tif 000009
（イルガノックス  ５０５７（登録商標：ＩＲＧＡＮＯＸ）；ＣＡＳ登録番号：６８４１１−４６−１）。
【００２２】
例えば、組成物は、成分（ｃ）を含み、成分（ｂ）は式（１０１）で表わされる抗酸化剤であり、成分（ｃ）は式（１０３）ないし（１０８）で表わされる更なる抗酸化剤である。
【００２３】
例えば、組成物は、成分（ｃ）を含み、成分（ｂ）は式（１０２）で表わされる抗酸化剤であり、成分（ｃ）は式（１０３）ないし（１０８）で表わされる更なる抗酸化剤である。
【００２４】
好ましいものは、抗酸化剤（ｂ）及び更なる抗酸化剤（ｃ）が
ｉ）成分（１０１）と（１０２）の組み合わせ、
ｉｉ）成分（１０１）と（１０３）の組み合わせ、
ｉｉｉ）成分（１０１）と（１０４）の組み合わせ、
ｉｖ）成分（１０２）と（１０３）の組み合わせ、又は、
ｖ）成分（１０２）と（１０４）の組み合わせ、
であるところの組成物である。
【００２５】
本発明の使用において適当なポリエステルポリオール、ポリエーテルポリオール、アクリルポリオール、ポリカーボネートポリオール、ポリブタジエンポリオール、水素化ポリブタジエンポリオール、官能化ポリエーテル及び／又はポリウレタンは、例えば以下のものであり得る。
【００２６】
ポリエステルポリオール：ポリブタジエンアジペート、ポリヘキサンジオールアジペー
ト、無水フタル酸ベースのポリエステルポリオール、カプロラクトンから製造されたポリエステルポリオール。
【００２７】
ポリエーテルポリオール：ポリオキシエチレングリコール、ポリオキシプロピレン−グリコール、ポリテトラメチレンエーテルグリコール、ポリ（オキシエチレン−コ−オキシプロピレン）−グリコール。
【００２８】
アクリルポリオール：アリル型アルコール、アルキルアクリレート又はメタクリレート及び所望によりビニルコモノマー、例えばビニル芳香族化合物、ビニルエーテル及びビニルエステルのフリーラジカル共重合から得られたもの；アリル型アルコールはアリルアルコール、メタリルアルコール、アリルアルコールプロポキシレート及び／又はアリルアルコールエトキシレートであり；アルキルアクリレートはメタクリレート及び／又はｎ−ブチルアクリレートであり得る；又は、これらのアクリルポリオールはポリアクリレートポリオール又はポリメタクリレートポリオールである。
【００２９】
ポリカーボネートポリオール：ジオール、例えば１，３−プロパンジオール、１，４−ブタンジオール、１，６−ヘキサンジオール、ジエチレングリコール、トリエチレングリコール、テトラエチレングリコール及びこれらの混合物とジアリールカーボネート、例えばジフェニルカーボネート又はホスゲンの反応から得られたもの。
【００３０】
ポリブタジエンポリオール：水素化ポリブタジエンポリオール。
【００３１】
官能化ポリエーテル：シリル末端ポリエーテル。
【００３２】
ポリウレタン：一方はヒドロキシル末端ポリエーテル、ポリエステル又はポリブタジエンと、他方は脂肪族又は芳香族ポリイソシアネートから誘導されたもの、並びにそれらの前駆体。
【００３３】
例えば、成分（ａ）は、シリル末端ポリエーテル、例えば官能化ポリエーテルではない。
【００３４】
興味深いものは、成分（ａ）がポリエステルポリオール及び／又はポリエーテルポリオール、特に上記に列挙されたものであるところの本発明の組成物である。
【００３５】
好ましくは、本発明の組成物は、更なる添加剤を含む。
【００３６】
更なる添加剤の例を以下のリストにまとめる。
１．抗酸化剤
１．１．アルキル化モノフェノール、
例えば、２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジ−第三ブチル−４−第二ブチルフェノール、２，６−ジ−第三ブチル−４−ノニルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、直鎖状又は側鎖において枝分れしたノニルフェノール、例えば、２，６−ジ−ノニル−４−メチルフェノール、２，４−ジメチル−６−（１’−メチルウンデシ−１’−イル）フェノール、２，４−ジメチル−６−（１’−メチルヘプタデシ−１’−イル）フェノール、２，４−ジメチル−６−（１’−メチルトリデシ
−１’−イル）フェノール及びそれらの混合物。
【００３７】
１．２．アルキルチオメチルフェノール、
例えば、２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００３８】
１．３．ヒドロキノン及びアルキル化ヒドロキノン、
例えば、２，６−ジ−第三ブチル−４−メトキシフェノール、２，５−ジ−第三ブチルヒドロキノン、２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
【００３９】
１．４．トコフェロール、
例えば、α−トコフェロール、β−トコフェロール、γ−トコフェロール、δ−トコフェロール及びそれらの混合物（ビタミンＥ）。
【００４０】
１．５．ヒドロキシル化チオジフェニルエーテル、
例えば、２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ−第二アミルフェノール）、４，４’−ビス（２，６−ジメチル−４−ヒドロキシフェニル）ジスルフィド。
【００４１】
１．６．アルキリデンビスフェノール、
例えば、２，２’−メチレンビス（６−第三ブチル−４−メチルフェノール）、２，２’−メチレンビス（６−第三ブチル−４−エチルフェノール）、２，２’−メチレンビス［４−メチル−６−（α−メチルシクロヘキシル）−フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、２，２’−エチリデンビス（４，６−ジ−第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３’−第三ブチル−４’−ヒドロキシフェニル）ブチレート］、ビス（３−第三ブチル−４−ヒドロキシ−５−メチルフェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス−（３，５−ジメチル−２−ヒドロキシフェニル）ブタン、２，２−ビス（３，５−ジ−第三ブチル−４−ヒドロキシフェニル）プロパン、２，２−ビス（５−第三ブチル−４−ヒドロキシ２−メチルフェニル）−４−ｎ−ドデシルメルカプトブタン、１，１，５，５−テトラ（５−第三ブチル−４−ヒドロキシ−２−メチルフェニル）ペンタン。
【００４２】
１．７．Ｏ−、Ｎ−及びＳ−ベンジル化合物、
例えば、３，５，３’，５’−テトラ−第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジルメルカプトアセテート。
【００４３】
１．８．ヒドロキシベンジル化マロネート、
例えば、ジオクタデシル−２，２−ビス（３，５−ジ−第三ブチル−２−ヒドロキシベンジル）マロネート、ジオクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス−［４−（１，１，３，３−テトラメチルブチル）フェニル］−２，２−ビス（３，５−ジ−第三ブチル−４−ヒドロキシベンジル）マロネート。
【００４４】
１．９．芳香族ヒドロキシベンジル化合物、
例えば、１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【００４５】
１．１０．トリアジン化合物、
例えば、２，４−ビス（オクチルメルカプト）−６−（３，５−ジ−第三ブチル−４−ヒドロキシアニリノ）−１，３，５−トリアジン、２−オクチルメルカプト−４，６−ビス（３，５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス−（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）ヘキサヒドロ−１，３，５−トリアジン、１，３，５−トリス（３，５−ジシクロヘキシル−４−ヒドロキシベンジル）イソシアヌレート。
【００４６】
１．１１．ベンジルホスホネート、
例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデシル−３，５−ジ−第三ブチル−４−ヒドロキシベンジルホスホネート、ジオクタデシル−５−第三ブチル−４−ヒドロキシ−３−メチルベンジルホスホネート。
【００４７】
１．１２．アシルアミノフェノール、
例えば、４−ヒドロキシラウリン酸アニリド、４−ヒドロキシステアリン酸アニリド、Ｎ−（３，５−ジ−第三ブチル−４−ヒドロキシフェニル）カルバミン酸オクチルエステル。
【００４８】
１．１３．β−（３，５−ジ−第三ブチル−４−ヒドロキシフェニル）プロピオン酸の
エステルであって、一価又は多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル；β−（３，５−ジ−第三ブチル−４−ヒドロキシフェニル）プロピオン酸の炭素原子数１３ないし１５のアルキルエステル（ＣＡＳ登録番号：１７１０９０−９３−０）。
【００４９】
１．１４．β−（５−第三ブチル−４−ヒドロキシ−３−メチルフェニル）プロピオン酸のエステルであって、一価又は多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−第三ブチル−４−ヒドロキシ−５−メチルフェニル）プロピオニルオキシ｝−１，１−ジメチルエチル］−２，４，８，１０−テトラオキサスピロ［５．５］−ウンデカンとのエステル。
【００５０】
１．１５．β−（３，５−ジシクロヘキシル−４−ヒドロキシフェニル）プロピオン酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００５１】
１．１６．３，５−ジ−第三ブチル−４−ヒドロキシフェニル酢酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００５２】
１．１７．β−（３，５−ジ−第三ブチル−４−ヒドロキシフェニル）プロピオン酸のアミド、例えば、
Ｎ，Ｎ’−ビス（３，５−ジ−第三ブチル−４−ヒドロキシフェニルプロピオニル）ヘ
キサメチレンジアミド、Ｎ，Ｎ’−ビス（３，５−ジ−第三ブチル−４−ヒドロキシフェニルプロピオニル）トリメチレンジアミド、Ｎ，Ｎ’−ビス（３，５−ジ−第三ブチル−４−ヒドロキシフェニルプロピオニル）ヒドラジド、Ｎ，Ｎ’−ビス［２−（３−［３，５−ジ−第三ブチル−４−ヒドロキシフェニル］プロピオニルオキシ）エチル］オキサミド（ユニロイヤル（Ｕｎｉｒｏｙａｌ）社により供給されるナウガード（登録商標：Ｎａｕｇａｒｄ）ＸＬ−１）。
【００５３】
１．１８．アスコルビン酸（ビタミンＣ）
【００５４】
１．１９．アミン酸化防止剤、
例えば、Ｎ，Ｎ’−ジ−イソプロピル−ｐ−フェニレンジアミン、Ｎ，Ｎ’−ジ−第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、４，４’−ビス（α，α−ジメチルベンジル）ジフェニルアミン、Ｎ−フェニルベンゼンアミンとイソブチレン及び２，４，４−トリメチルペンテンの反応性生物、オクチル化ジフェニルアミン、例えばｐ，ｐ’−ジ−第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）−ビグアニド、ビス［４−（１’，３’−ジメチルブチル）フェニル］アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチアジンの混合物、モノ−及びジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン。
【００５５】
２．紫外線吸収剤及び光安定剤
２．１．２−（２’−ヒドロキシフェニル）ベンゾトリアゾール、
例えば、２−（２’−ヒドロキシ−５’−メチルフェニル）ベンゾトリアゾール、２−（３’,５'−ジ−第三ブチル−２'−ヒドロキシフェニル）ベンゾトリアゾール、２−（５’−第三ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−第三ブチル−２’−ヒドロキシフェニル）−５−クロロベンゾ
トリアゾール、２−（３’−第三ブチル−２’−ヒドロキシ−５’−メチルフェニル）−５−クロロベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ−第三アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロベンゾトリアゾール、２−（３’−第三ブチル−５’−［２−（２−エチルヘキシルオキシ）カルボニルエチル］−２’−ヒドロキシフェニル）−５−クロロベンゾトリアゾール、２−（３’−第三ブチル−２’−ヒドロキシ−５’−（２−メトキシカルボニルエチル）フェニル）−５−クロロベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾリ−２−イルフェノール］；２−［３’−第三ブチル−５’−（２−メトキシカルボニルエチル）−２’−ヒドロキシフェニル］−２Ｈ−ベンゾトリアゾールとポリエチレングリコール３００とのエステル交換生成物；Ｒが３’−第三ブチル−４’−ヒドロキシ−５’−２Ｈ−ベンゾトリアゾール−２−イルフェニル基を表す［Ｒ−ＣＨ2ＣＨ2−ＣＯＯ−ＣＨ2ＣＨ2−］2−、２−［２’−ヒドロキシ
−３’−（α，α−ジメチルベンジル）−５’−（１，１，３，３−テトラメチルブチル）フェニル］ベンゾトリアゾール；２−［２’−ヒドロキシ−３’− （１，１，３，３−テトラメチルブチル）−５’−（α，α−ジメチルベンジル）フェニル］ベンゾトリアゾール。
【００５６】
２．２．２−ヒドロキシベンゾフェノン、
例えば、４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体。
【００５７】
２．３．置換された又は未置換の安息香酸のエステル、
例えば、４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、３，５−ジ−第三ブチル−４−ヒドロキシ安息香酸２，４−ジ−第三ブチルフェニルエステル、３，５−ジ−第三ブチル−４−ヒドロキシ安息香酸ヘキサデシルエステル、３，５−ジ−第三ブチル−４−ヒドロキシ安息香酸オクタデシルエステル、３，５−ジ−第三ブチル−４−ヒドロキシ安息香酸２−メチル−４，６−ジ−第三ブチルフェニルエステル。
【００５８】
２．４．アクリレート、
例えば、α−シアノ−β，β−ジフェニルアクリル酸エチルエステル又はα−シアノ−β，β−ジフェニルアクリル酸イソオクチルエステル、α−カルボメトキシケイヒ酸エステル、メチルα−シアノ−β−メチル−ｐ−メトキシケイヒ酸メチルエステル、α−シアノ−β−メチル−ｐ−メトキシケイヒ酸ブチルエステル、α−カルボメトキシ−ｐ−メトキシケイヒ酸メチルエステル、Ｎ−（β−カルボメトキシ−β−シアノビニル）−２−メチルインドリン、ネオペンチルテトラ（α−シアノ−β，β−ジフェニルアクリレート）
。
【００５９】
２．５．ニッケル化合物、
例えば、ｎ−ブチルアミン、トリエタノールアミン又はＮ−シクロヘキシルジエタノールアミンのような付加配位子を伴う又は伴わない１：１又は１：２錯体のような２，２’−チオ−ビス−［４−（１，１，３，３−テトラメチルブチル）フェノール］のニッケル錯体、ニッケルジブチルジチオカルバメート、モノアルキルエステルのニッケル塩、例えば４−ヒドロキシ−３，５−ジ−第三ブチルベンジルホスホン酸のメチル又はエチルエステル、ケトキシム、例えば２−ヒドロキシ−４−メチルフェニルウンデシルケトキシムのニッケル錯体、付加配位子を伴う又は伴わない１−フェニル−４−ラウロイル−５−ヒドロキシピラゾールのニッケル錯体。
【００６０】
２．６．立体障害性アミン、
例えば、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、１−（２−ヒドロキシエチル）−２，２，６，６−テトラメチル−４−ヒドロキシピペリジンとコハク酸の縮合生成物、Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンの直鎖状又は環状縮合生成物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンの直鎖状又は環状縮合生成物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合生成物、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンの縮合生成物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合生成物、１，２−ビス（３−アミノプロピルアミノ）エタンと２，４，６−トリクロロ−１，３，５−トリアジン並びに４−ブチルアミノ−２，２，６，６−テトラメチルピペリジンの縮合生成物（ＣＡＳ登録番号：１３６５０４−９６−６）；１，６−ヘキサンジアミン及び２，４，６−トリクロロ−１，３，５−トリアジン並びにＮ，Ｎ−ジブチルアミン及び４−ブチルアミノ−２，２，６，６−テトラメチルピペリジンの縮合生成物（ＣＡＳ登録番号：１９２２６８−６４−７）；Ｎ−（２，２，６，６−テトラメチル−４−ピペリジル）−ｎ−ドデシルスク
シンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジアザ−４−オキソスピロ［４．５］デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、１，２，２，６，６−ペンタメチル−４−ヒドロキシピペリジンとの４−メトキシメチレンマロン酸のジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジン又は１，２，２，６，６−ペンタメチル−４−アミノピペリジンとの反応生成物、２，４−ビス[Ｎ−（１−シクロヘキシルオキシ−２，２，６，６−テトラメチルピペリジン−４−イル）−Ｎ−ブチルアミノ]−６−（２−ヒドロキシエチル）アミノ−１，３，５−トリアジン、１−（２−ヒドロキシ−２−メチルプロポキシ）−４−オクタデカノイルオキシ−２，２，６，６−テトラメチルピペリジン、５−（２−エチルヘキサノイル）オキシメチル−３，３，５−トリメチル−２−モルホリノン、サンデュボー（Ｓａｎｄｕｖｏｒ）（クラリアント社製；ＣＡＳ登録番号：１０６９１７−３１−１）、５−（２−エチルヘキサノイル）オキシメチル−３，３，５−トリメチル−２−モルホリノン、２，４−ビス［（１−シクロヘキシルオキシ−２，２，６，６−ピペリジニ−４−イル）ブチルアミノ］−６−クロロ−ｓ−トリアジンとＮ，Ｎ’−ビス（３−アミノプロピル）エチレンジアミンの反応生成物、１，３，５−トリス（Ｎ−シクロヘキシル−Ｎ−（２，２，６，６−テトラメチルピペラジノ−３−オン−４−イル）アミノ）−ｓ−トリアジン、１，３，５−トリス（Ｎ−シクロヘキシル−Ｎ−（１，２，２，６，６−ペンタメチルピペラジノ−３−オン−４−イル）アミノ）−ｓ−トリアジン。
【００６１】
２．７．オキサミド、
例えば、４，４’−ジオクチルオキシオキサニリド、２，２’−ジエトキシオキサニリド、２，２’−ジオクチルオキシ−５，５’−ジ−第三ブトキサニリド、２，２’−ジドデシルオキシ−５，５’−ジ−第三ブトキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリド及びその２−エトキシ−２’−エチル−５，４’−ジ−第三ブトキサニリドとの混合物、ｏ−及びｐ−メトキシ−二置換オキサニリドの混合物並びにｏ−及びｐ−エトキシ−二置換オキサニリドの混合物。
【００６２】
２．８．２−（２−ヒドロキシフェニル）−１，３，５−トリアジン、
例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオ
キシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン、２，４−ビス（４−[２−エチルヘキシルオキシ]−２−ヒドロキシフェニル）−６−（４−メトキシフェニル）−１，３，５−トリアジン。
【００６３】
３．金属奪活剤、
例えば、Ｎ，Ｎ’−ジフェニルオキサミド、Ｎ−サリチラル−Ｎ’−サリチロイル−ヒドラジン、Ｎ，Ｎ’−ビス（サリチロイル）ヒドラジン、Ｎ，Ｎ’−ビス（３，５−ジ−第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【００６４】
４．ホスフィット及びホスホナイト、
例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−第三ブチルフェニル）ホスフィット、ジイソデシルペンタエリトリトールジホスフィット、ビス（２，４−ジ−第三ブチルフェニル）ペンタエリトリトールジホスフィット、ビス（２，４−ジ−クミルフェニル）ペンタエリトリトールジホスフィット、ビス（２，６−ジ−第三ブチル−４−メチルフェニル）ペンタエリトリトールジホスフィット、ジイソデシルオキシペンタエリトリトールジホスフィット、ビス（２，４−ジ−第三ブチル−６−メチルフェニル）ペンタエリトリトールジホスフィット、ビス（２，４，６−トリス第三ブチルフェニル）ペンタエリトリトールジホスフィット、トリステアリルソルビトールトリホスフィット、テトラキス（２，４−ジ−第三ブチルフェニル）４，４’−ビフェニレンジホスホナイト、６−イソオクチルオキシ−２，４，８，１０−テトラ−第三ブチル−１２Ｈ−ジベンズ［ｄ，ｇ］−１，３，２−ジオキサホスホシン、ビス（２，４−ジ−第三ブチル−６−メチルフェニル）メチルホスフィット、ビス（２，４−ジ−第三ブチル−６−メチルフェニル）エチルホスフィット、６−フルオロ−２，４，８，１０−テトラ−第三ブチル−１２−メチル−ジベンズ［ｄ，ｇ］−１，３，２−ジオキサホスホシン、２，２’，２’’−ニトリロ［トリエチルトリス（３，３’，５，５’−テトラ−第三ブチル−１，１’−ビフェニル−２，２’−ジイル）−ホスフィット］、２−エチルヘキシル（３，３’，５，５’−テトラ−第三ブチル−１，１’−ビフェニル−２，２’−ジイル）ホスフィット、５−ブチル−５−エチル−２−（２，４，６−トリ−第三ブチルフェノキシ）−１，３，２−ジオキサホスフィラン。
【００６５】
以下のホスフィットが特に好ましい：
トリス（２，４−ジ−第三ブチルフェニル）ホスフィット[イルガフォス１６８（登録商標：Ｉｒｇａｆｏｓ）、チバ  スペシャルティ  ケミカルズ製]、トリス（ノニルフェニル）ホスフィット、
【化９】
2008531801.tif 000010
【００６６】
５．ヒドロキシルアミン、
例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されたＮ，Ｎ−ジアルキルヒドロキシルアミン。
【００６７】
６．ニトロン、
例えば、Ｎ−ベンジル−α−フェニル−ニトロン、Ｎ−エチル−α−メチル−ニトロン
、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化牛脂アミンから誘導されたＮ，Ｎ−ジアルキルヒドロキシルアミンから誘導されたニトロン。
【００６８】
７．チオ相乗化合物、
例えば、ジラウリルチオジプロピオネート、ジミスチリルチオジプロピオネート、ジステアリルチオジプロピオネート又はジステアリルジスルフィド。
【００６９】
８．パーオキシド捕捉剤、
例えば、β−チオジプロピオン酸のエステル、例えば、ラウリル、ステアリル、ミリスチル又はトリデシルエステル、メルカプトベンゾイミダゾール又は２−メルカプトベンゾイミダゾールの亜鉛塩、亜鉛ジブチルジチオカルバメート、ジオクタデシルジスルフィド、ペンタエリトリトールテトラキス（β−ドデシルメルカプト）プロピオネート。
【００７０】
９．ポリアミド安定剤
例えば、ヨウ化物及び／又はリン化合物と組合せた銅塩及び二価マンガンの塩。
【００７１】
１０．塩基性補助安定剤、
例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩及びアルカリ土類金属塩、例えばカルシウムステアレート、亜鉛ステアレート、マグネシウムベヘネート、マグネシウムステアレート、ナトリウムリシノレート及びカリウムパルミテート、アンチモンピロカテコレート又は亜鉛ピロカテコレート。
【００７２】
１１．核剤、
例えば、タルクのような無機物質、二酸化チタン又は酸化マグネシウムのような金属酸化物、好ましくはアルカリ土類金属のリン酸塩、炭酸塩又は硫酸塩；モノ−又はポリカルボン酸のような有機化合物及びそれらの塩、例えば、４−第三ブチル安息香酸、アジピン酸、ジフェニル酢酸、コハク酸ナトリウム又は安息香酸ナトリウム；イオンコポリマー（‘‘アイオノマー’’）のようなポリマー化合物。特に好ましいものは、１，３：２，４−ビス（３’，４’−ジメチルベンジリデン）ソルビトール、１，３：２，４−ジ（パラメチル−ジベンジリデン）ソルビトール及び１，３：２，４−ジ（ベンジリデン）ソルビトールである。
【００７３】
１２．充填材及び強化材、
例えば、炭酸カルシウム、シリケート、ガラス繊維、ガラス球、アスベスト、タルク、カオリン、マイカ、硫酸バリウム、金属酸化物及び金属水酸化物、カーボンブラック、グラファイト、木粉及び他の天然物の粉末又は繊維、合成繊維。
【００７４】
１３．他の添加剤、
例えば、可塑剤、滑剤、乳化剤、顔料、レオロジー添加剤、触媒、流れ調整剤、蛍光増白剤、帯電防止剤及び発泡剤。
【００７５】
１４．ベンゾフラノン及びインドリノン、
例えば、米国特許第４，３２５，８６３号明細書；米国特許第４，３３８，２４４号明細書；米国特許第５，１７５，３１２号明細書；米国特許第５，２１６，０５２号明細書；米国特許第５，２５２，６４３号明細書；独国特許出願公開第４３１６６１１号明細書
；独国特許出願公開第４３１６６２２号明細書；独国特許出願公開第４３１６８７６号明細書；欧州特許出願公開第０５８９８３９号明細書、欧州特許出願公開第０５９１１０２号公報明細書；欧州特許出願公開第１２９１３８４号公報明細書に開示されるもの、又は３−［４−（２−アセトキシエトキシ）フェニル］−５，７−ジ−第三ブチルベンゾフラン−２−オン、５，７−ジ−第三ブチル−３−［４−（２−ステアロイルオキシエトキシ）フェニル］ベンゾフラン−２−オン、３，３’−ビス［５，７−ジ−第三ブチル−３−（４−［２−ヒドロキシエトキシ］フェニル）ベンゾフラン−２−オン］、５，７−ジ−第三ブチル−３−（４−エトキシフェニル）ベンゾフラン−２−オン、３−（４−アセトキシ−３，５−ジメチルフェニル）−５，７−ジ−第三ブチルベンゾフラン−２−オン、３−（３，５−ジメチル−４−ピバロイルオキシフェニル）−５，７−ジ−第三ブチルベンゾフラン−２−オン、３−（３，４−ジメチルフェニル）−５，７−ジ−第三ブチルベンゾフラン−２−オン、３−（２，３−ジメチルフェニル）−５，７−ジ−第三ブチルベンゾフラン−２−オン、３−（２−アセチル−５−イソオクチルフェニル）−５−イソオクチル−ベンゾフラン−２−オン。
【００７６】
１５．難燃剤、
例えば、ハロゲン化ベンゼン、ビフェニル、フェノール、それらのエーテル又はエステル、ビスフェノール、ジフェニルオキシド、芳香族カルボン酸又は多価酸、酸無水物、それらのアミド又はイミド；有機の脂環式又はポリ脂環式ハロゲン化化合物；及び、ハロゲン化パラフィンのような有機脂肪族ハロゲン化化合物、オリゴ又はポリマー、アルキルホスフェート又はアルキルイソシアヌレート。これらの化合物は当該技術においてよく知られており、米国特許第４，５７９，９０６号明細書（例えば３欄、３０ないし４１行）、米国特許第５，３９３，８１２号明細書参照；またプラスチック添加剤ハンドブック、Ｈ．Ｚｗｅｉｆｅｌ著，第５版，ハンサー出版，ミュンヘン２００１、６８１−６９８頁参照；又は、テトラフェニルレゾルシノールジホスフィット（フィロフレックス（登録商標：ＦＹＲＯＦＬＥＸ）ＲＤＰ、アクゾ  ノベル社製）、クロロアルキルホスフェートエステル（アンチブレーズ（登録商標：ＡＮＴＩＢＬＡＺＥ）ＡＢ−１００、アルブライト  アンド  ウィルソン社製；フィロル（登録商標：ＦＹＲＯＬ）ＦＲ−２、アクゾ  ノベル社製）、ポリ臭素化ジフェニルオキシド（ＤＥ−６０Ｆ、グレイト  レイクス社製）、デカブロモジフェニルオキシド（ＤＢＤＰＯ；セイテックス（登録商標：ＳＡＹＴＥＸ）１０２Ｅ）、トリス[３−ブロモ−２，２−ビス（ブロモメチル）プロピル]ホスフェート（ＰＢ  ３７０（登録商標：ＰＢ  ３７０）、ＦＭＣ社製）、ビスフェノールＡのビス（２，３−ジブロモプロピル  エーテル）（ＰＥ６８）、臭素化エポキシ樹脂、エチレン−ビス（テトラブロモフタルイミド）（セイテックス（登録商標：ＳＡＹＴＥＸ）ＢＴ−９３）、ビス（ヘキサクロロシクロペンタジエノ）シクロオクタン（デクロラン  プラス（登録商標：ＤＥＣＬＯＲＡＮＥ  ＰＬＵＳ）、塩素化パラフィン、１，２−ビス（トリブロモフェノキシ）エタン（ＦＦ６８０）、テトラブロモ−ビスフェノールＡ（セイテックス（登録商標：ＳＡＹＴＥＸ）ＲＢ１００又はセイテックスＣＰ−２０００）、エチレンビス−（ジブロモ−ノルボルナンジカルボキシイミド）（セイテックス（登録商標：ＳＡＹＴＥＸ）ＢＮ−４５１）、ビス−（ヘキサクロロシクロペンタジエノ）シクロオクタン（デクロラン  プラス（登録商標：ＤＥＣＬＯＲＡＮＥ  ＰＬＵＳ）、トリス−（２，３−ジブロモプロピル）−イソシアヌレート、エチレン−ビス−テトラブロモフタルイミド、１，２，５，６，９，１０−ヘキサブロモ−シクロ−ドデカン、エタン−１，２−ビス（ペンタブロモフェニル）、テトラブロモビスフェノールＡ−ビス−（アリル  エーテル）、ジブロモシクロヘキサン、トリブロモフェノール−シアヌレート（デッドシー（登録商標：Ｄｅａｄ  Ｓｅａ）ＦＲ−２４５）、トリス（２−クロロエチル）ホスフェート、トリス（２，３−ジブロモプロピル）ホスフェート、トリス（２，３−ジクロロプロピル）ホスフェート、クロレンド酸、テトラクロロフタル酸、テトラブロモフタル酸、ビス（Ｎ，Ｎ’−ヒドロキシエチル）テトラクロロ−フェニレンジアミン、ポリ−β−クロエチルトリホスホネート混合物、オクタブロモジフェニルエーテル、ヘキサクロロシクロペンタ
ジエン誘導体、エチレンビス−（ジブロモ−ノルボルナンジカルボキシイミド）（セイテックス（登録商標：Ｓａｙｔｅｘ）ＢＮ−４５１）、ビス−（ヘキサクロロシクロペンタジエン）−シクロオクタン、Ｓｂ２Ｏ３等のアンチモン相乗剤の添加あり又はなしのポリエトラフルオロエチレン（テフロン（登録商標）ＧＣ）、テトラフェニルレゾルシノールジホスフィット（フィロフレックス（登録商標：ＦＹＯＲＯＦＬＥＸ）ＲＤＰ、アクゾノベル社製）、トリフェニルホスフェート、アンモニウムポリホスフェート（ＡＰＰ（登録商標：ＡＰＰ）又はホストフラム（登録商標：ＨＯＳＴＦＬＡＭ）ＡＰ７５０）、レソルシノールジホスフェートオリゴマー（ＲＤＰ）、エチレンジアミンジホスフェート（ＥＤＡＰ）、トリオクチルホスフェート、トリクレシルホスフェート、テトラキス（ヒドロキシメチル）ホスホニウムスルフィド、ジエチル−Ｎ，Ｎ−ビス（２−ヒドロキシ−エチル）−アミノメチルホスホネート、リン酸のヒドロキシアルキルエステル、ホスファゼン難燃剤、水酸化マグネシウム、酸化亜鉛、三酸化モリブデン、Ｓｂ2Ｏ5、Ｓｂ2Ｏ3、メラミンホスフェート（メラピュール（登録商標：ＭＥＬＡＰＵＲ）ＭＰ）、メラミンピロホスフェート、メラミンアンモニウムポリホスフェート、メラミンアンモニウムピロホスフェート、メラミンシアヌレート（メラピュール（登録商標：ＭＥＬＡＰＵＲ）ＭＣ）、メラミンボレート、メラミンポリホスフェート（メラピュール（登録商標：Ｍｅｌａｐｕｒ）２００）、メラミンシアヌレート（メラピュール（登録商標：Ｍｅｌａｐｕｒ）ＭＣ５０）又は２，４−ビス[（１−シクロヘキシルオキシ−２，２，６，６−ピペリジン−４−イル）ブチルアミノ]−６−クロロ−ｓ−トリアジンとＮ，Ｎ’−ビス（３−アミノプロピル）エチレンジアミン）の反応生成物[ＣＡＳ登録番号：１９１６８０−８１−６]、１−（２−ヒドロキシ−２−メチルプロポキシ）−４−オクタデカノイルオキシ−２，２，６，６−テトラメチルピペリジン、又はアルミナ３水和物、ジエチルホスホン酸のアルミニウム塩（デパル（登録商標：ＤＥＰＡＬ））、又はホウ酸亜鉛、又はオリゴマー状ジイソプロピルベンゼン、シリカ、シリコーン、カルシウムシリケート、マグネシウムシリケート、硫酸カルシウム又は炭酸マグネシウム。
【００７７】
添加剤、特にここで言及される抗酸化剤は、主に市販で入手可能である。
【００７８】
例えば、難燃剤を除いた更なる添加剤は、本発明の組成物の総質量に基づき０．０１ないし１０％の濃度で添加される。例えば、難燃剤は、本発明の組成物の総質量に基づき０．１ないし２０％、特に０．１ないし１０％の濃度で添加される。
【００７９】
興味深いものは、更なる添加剤として（ｂ）及び（ｃ）とは異なる抗酸化剤、光安定剤、加工安定剤、難燃剤、抗菌剤、抗ガスフェーディング剤（ａｎｔｉｇａｓｆａｄｉｎｇ）及び／又は蛍光増白剤、例えば上記で列挙したものを含む組成物である。
更に、より興味深いものは、更なる添加剤として（ｂ）及び（ｃ）とは異なるフェノール系抗酸化剤及び／又はアミン系抗酸化剤、ヒンダードアミン光安定剤、ＵＶ吸収剤、ホスフィット、ホスホナイト、ベンゾフラノン及び／又は難燃剤、特に上記で列挙されたものを含む組成物である。
【００８０】
最も興味深いものは、更なる添加剤として、ヒンダードアミン光安定剤及び／又はＵＶ吸収剤、例えば上記の２の項目で列挙されたものを含む組成物である。
【００８１】
好ましいものは、成分（ｂ）及び（ｃ）の総量が組成物の質量に基づき０．０１％ないし５％、例えば０．５％ないし２％であるところの組成物である。
【００８２】
興味深いものは、成分（ｂ）：（ｃ）の比又は式（１０１）で表わされる化合物：式（１０２）で表わされる化合物の比が、それぞれ、１０：１ないし１：１０、特に３：１ないし１：３であるところの組成物である。
【００８３】
更に興味深いものは、熱分解に対する（ａ）ポリエステルポリオール、ポリエーテルポリオール、アクリルポリオール、ポリカーボネートポリオール、ポリブタジエンポリオール、水素化ポリブタジエンポリオール、官能化ポリエーテル及び／又はポリウレタンの安定剤としての、上記で定義した式（１０１）及び／又は（１０２）で表わされる抗酸化剤（ｂ）及び所望により更なる抗酸化剤（ｃ）の使用であるが、但し、成分（ｂ）が式（１０１）で表わされる抗酸化剤であり、かつ成分（ｃ）が存在しない場合、成分（ａ）はポリウレタンではないところの使用である。
【００８４】
好ましくは、上記条件は、成分（ｂ）が式（１０１）で表わされる抗酸化剤である場合、組成物は更なる抗酸化剤（ｃ）を含むこと、
成分（ａ）がポリウレタンであり、かつ成分（ｂ）が式（１０２）で表わされる抗酸化剤である場合、成分（ｃ）は組成物中に存在すること、
抗酸化剤が式（１０１）で表わされる化合物と式（１０３）で表わされる化合物の組み合わせである場合、成分（ａ）はポリエステルポリオール又はポリウレタンではないこと、及び、
抗酸化剤が式（１０１）で表わされる化合物と式（１０４）で表わされる化合物の組み合わせである場合、成分（ａ）はポリエーテルポリオール又はポリウレタンではないこと、である。
【００８５】
最も好ましくは、上記条件は、
成分（ｂ）が式（１０１）で表わされる抗酸化剤である場合、組成物は更なる抗酸化剤（ｃ）を含むこと、
成分（ａ）がポリウレタンであり、かつ成分（ｂ）が式（１０２）で表わされる抗酸化剤である場合、成分（ｃ）は組成物中に存在すること、及び、
抗酸化剤が式（１０１）で表わされる化合物と式（１０３）で表わされる化合物の組み合わせ、又は、式（１０１）で表わされる化合物と式（１０４）で表わされる化合物の組み合わせである場合、成分（ａ）はポリエステルポリオール、ポリエーテルポリオール又はポリウレタンではないこと、である。
【００８６】
成分（ａ）及び（ｂ）として好ましいものは上記に示した通りである。
【００８７】
例は、少なくとも１種の更なる添加剤、特に上記した更なる添加剤と組み合わせた抗酸化剤（ｂ）及び所望により更なる抗酸化剤（ｃ）の使用である。
【００８８】
本発明の他の態様は、（ｂ）式（１０１）及び／又は（１０２）で表わされる抗酸化剤及び（ｃ）所望により熱分解に対する更なる抗酸化剤を用いた、熱分解に対して（ａ）ポリエステルポリオール、ポリエーテルポリオール、アクリルポリオール、ポリカーボネートポリオール、ポリブタジエンポリオール、水素化ポリブタジエンポリオール、官能化ポリエーテル及び／又はポリウレタンを安定化するための方法であるが、但し、成分（ｂ）が式（１０１）で表わされる抗酸化剤であり、かつ成分（ｃ）が存在しない場合、成分（ａ）はポリウレタンではないところの方法である。
【００８９】
更なる条件及び／又は成分（ａ）及び（ｂ）として好ましいものは、上記した通りである。
【００９０】
他の例は、抗酸化剤（ｂ）及び所望により更なる添加剤（ｃ）が少なくとも１種の更なる添加剤、特に上記した更なる添加剤と組み合わせて使用されるところの本発明の方法である。
【００９１】
本発明のポリエステルポリオール、ポリエーテルポリオール、アクリルポリオール、ポ
リカーボネートポリオール、ポリブタジエンポリオール、水素化ポリブタジエンポリオール、官能化ポリエーテル及び／又はポリウレタン組成物は、またフォーム（軟質、硬質、インテグラル（ｉｎｔｅｇｒａｌ））、微孔性（ｍｉｃｒｏｃｅｌｌｕｌａｒ）フォーム、注型ＰＵ（ｃａｓｔ  ＰＵ）、ＰＵスキン（ＰＵ  ｓｋｉｎ）、ＰＵホットメルト接着剤、シリル化ポリウレタン（ＳＰＵＲ）、シリル末端ポリエーテル、熱可塑性ポリウレタン（ＴＰＵ）、ＰＵエラストマー、人工皮革、ＰＵスキン、ＰＵ吹付塗膜又は反応射出成形物（ＲＩＭ）でもあり得る。
【００９２】
例えば、本発明のポリエステルポリオール、ポリエーテルポリオール、アクリルポリオール、ポリカーボネートポリオール、ポリブタジエンポリオール、水素化ポリブタジエンポリオール、官能化ポリエーテル及び／又はポリウレタン組成物は起泡されていない。
【００９３】
例えば、アクリルポリオール、ポリカーボネートポリオール、ポリブタジエンポリオール、水素化ポリブタジエンポリオール及び官能化ポリエーテルは市販で入手可能である。
【００９４】
ポリウレタンは、例えば末端ヒドロキシル基を含有するポリエーテル、ポリエステル及びポリブタジエン、すなわちポリオールと脂肪族又は芳香族ポリイソシアネートとを反応させることによって得られる。
【００９５】
末端ヒドロキシル基を有するポリエーテル及びポリエステルは知られており、及び例えばＢＦ3の存在下で、酸化エチレン、酸化プロピレン、酸化ブチレン、テトラヒドロフラン、酸化スチレン又はエピクロロヒドリンのようなエポキシドとそれら自身とを重合させることによって、又はそれらのエポキシドの、単独での又は混合物としての又は連続してのアルコール、アンモニア又はアミン、例えばエチレングリコール、プロピレン１，３−及び１，２−グリコール、トリメチロールプロパン、４，４’−ジヒドロキシジフェニルプロパン、アニリン、エタノールアミン又はエチレンジアミンのような反応性水素原子を含有する出発成分との付加反応によって調製される。スクロースポリエーテルもまた本発明に従って適する。多くの場合において好ましいのは、主に（ポリエーテルに存在する全てのＯＨ基に基づき９０質量％まで）一級のＯＨ基を含有するポリエーテルである。さらに、例えばポリエーテルの存在下スチレンとアクリロニトリルを重合することによって形成されるようなビニルポリマーによって改質されたポリエーテルは、ＯＨ基含有ポリブタジエンとして適する。
【００９６】
これらの化合物は一般に、均質ポリウレタン及び気泡性ポリウレタンの調製で知られるように、分子量４０を有し、及びポリヒドロキシ化合物、特に２ないし８個のヒドロキシル基を含有する化合物、特に分子量８００ないし１００００、好ましくは１０００ないし６０００の化合物、例えば少なくとも２個、一般に２ないし８個、しかし好ましくは２個ないし４個のヒドロキシル基を含有するポリエーテルである。
【００９７】
少なくとも２個のイソシアネート反応性水素原子を含有し、特に分子量４００ないし１００００を有する上記化合物の混合物を用いることも当然可能である。
【００９８】
適するポリイソシアネートは、脂肪族、脂環式、アラリファティック（ａｒａｌｉｐｈａｔｉｃ）、芳香族及び複素環式ポリイソシアネート、例えばエチレンジイソシアネート、１，４−テトラメチレンジイソシアネート、１，６−ヘキサメチレンジイソシアネート、１，１２−ドデカンジイソシアネート、シクロブタン１，３−ジイソシアネート、シクロへキサン１，３−及び１，４ジイソシアネート、及びまたそれらの異性体のあらゆる望ましい混合物、１−イソシアネート−３，３，５−トリメチル−５−イソシアネートメチルシクロへキサン、２，４−及び２，６−ヘキサヒドロトリレンジイソシアネート及びまたそれらの異性体のあらゆる望ましい混合物、ヘキサヒドロ−１，３−及び／又は−１，
４−フェニレンジイソシアネート、ペルヒドロ−２，４’−及び／又は−４，４’−ジフェニルメタンジイソシアネート、１，３−及び１，４−フェニレンジイソシアネート、２，４−及び２，６−トリレンジイソシアネート、及びまたそれらの異性体のあらゆる望ましい混合物、ジフェニルメタン２，４’−及び／又は−４，４’−ジイソシアネート、ナフチレン１，５−ジイソシアネート、トリフェニルメタン４，４’，４’’−トリイソシアネート、アニリンホルムアルデヒド縮合に続いてホスゲン化によって得られるようなポリフェニル−ポリメチレンポリイソシアネート、ｍ−及びｐ−イソシアネートフェニルスルホニルイソシアネート、過塩素化アリールポリイソシアネート、カルボジイミド基含有ポリイソシアネート、アロファネート基含有ポリイソシアネート、イソシアヌレート基含有ポリイソシアネート、ウレタン基含有ポリイソシアネート、アシル化ウレア基含有ポリイソシアネート、ビウレット基含有ポリイソシアネート、エステル基含有ポリイソシアネート、上述したイソシアネートとアセタールとの反応生成物、及びポリマー状脂肪酸基含有ポリイソシアネートである。
【００９９】
また、イソシアネートの工業調製の過程で得られるイソシアネート基含有蒸留残渣をそのまま又は一種以上の上述したポリイソシアネート中に溶解して用いることも可能である。上述されたポリイソシアネートのあらゆる望ましい混合物を使用することが付加的に可能である。
【０１００】
特に好ましいのは一般に、工業的に簡単に得られるポリイソシアネート、例えば２，４−及び２，６−トリレンジイソシアネートのような芳香族イソシアネート及びそれら異性体のあらゆる望ましい混合物（‘‘ＴＤＩ’’）、アニリン−ホルムアルデヒド縮合に続くホスゲン化によって調製されるようなポリフェニル−ポリメチレン−ポリイソシアネート（‘‘粗ＭＤＩ’’）、及びカルボジイミド、ウレタン、アロファネート、ウレア又はビウレット基含有ポリイソシアネート（‘‘改質ポリイソシアネート’’）である。
【０１０１】
ポリウレタンは好ましくは液体出発成分から調製される、すなわち互いに反応させるべき出発物質は一段階プロセスで一緒に混合される。
【０１０２】
添加剤及び／又は安定剤ブレンドのポリエステルポリオール、ポリエーテルポリオール、アクリルポリオール、ポリカーボネートポリオール、ポリブタジエンポリオール、水素化ポリブタジエンポリオール、官能化ポリエーテル及び／又はポリウレタンへの配合は、既知の方法によって、例えば混合、押出し、同時押出しの前又は間に行われるか、又は重合の前もしくは間又は架橋前に加えられ得る。添加剤及び／又は安定剤ブレンドが重合前に添加される場合、それらは１つ又は全ての反応物に溶解され得る。それらは好ましくはポリエステルポリオール、ポリエーテルポリオール、アクリルポリオール、ポリカーボネートポリオール、ポリブタジエンポリオール又は水素化ポリブタジエンポリオール中で溶解される。
【０１０３】
本発明の組成物は、ポリウレタン（ＰＵ）化合物、熱可塑性ＰＵ、注型ＰＵ、反応射出成形物（ＲＩＭ）、吹付塗膜、ＰＵスキンを提供することにおいて、ポリウレタン産業とって必要なもの及び／又は要求を満たすことを助けるだろう。
【０１０４】
本発明に従う組成物は、様々な目的のために及び様々な造形品の製造のために有利に使用され得る。例は：
Ｖ）接着剤、塗膜及びエラストマー
Ｖ−１）ＰＵエラストマー
Ｖ−１−Ａ）電気及び電子産業
ブッシュ、ケーブル接続、電気式制御及び調整のための構成部品、電磁スイッチ、硬質又は弾性封入剤、自動車電気のためのギヤシフトケーブルキャスティング（ｃａｓｔｉｎｇ
）、絶縁体、印刷回路、ポッティング、半導体、スイッチ、スイッチギヤ、中及び高電圧変圧器。
Ｖ−１−Ｂ）重工業
車輪、コンベヤベルト、ふるい及びライニング。
Ｖ−１−Ｃ）レジャー
スケートボードローラー。
Ｖ−２）接着剤
Ｖ−２−Ａ）自動車
フォーム上への生地の接着、自動車のフロントガラスの直接グレイジング、グレイジング代替品、様々な車構成部品の締付具、ファイバーボードへのホイル減圧積層。
Ｖ−２−Ｂ）建築及び土木技術
サンドイッチ断熱パネルの接着、床材、屋根材、駐車場の密閉、コンクリート舗装道路、工業用床材、縦目地用１成分シーリング材（プレキャストコンクリートパネル、伸縮目地）、垂直面用の注入可能な目地シーリング材（床から壁の目地）。
Ｖ−２−Ｃ）木工品
組み立て家具及び木材とプラスチックの異形材の貼り合わせ。
Ｖ−２−Ｄ）柔軟な包装
フィルムとフィルム及びフィルムとホイルの貼り合わせ。
Ｖ−２−Ｅ）履物
靴底の接着。
Ｖ−２−Ｆ）一般産業
電子産業、家庭用品、スピーカー音響パネル、オフィス家具、金属窓枠、空気調和装置、バス、コンテナ、ローリー、金属／シート金属構造物、客車、下水加工物、サイロ及び換気装置。
Ｖ−２−Ｇ）絶縁グレージング
Ｖ−２−Ｈ）ゴム粉末
再粉砕されたゴム廃棄物のための結合剤；複合材料は主に成形タイル、運動場（その場で）、競技用トラック（その場で）として使用される。
Ｖ−２−Ｊ）サンドイッチ構造
類似の基材を一緒に結合又は金属、プラスチック及び硬質フォームのような他の物質と結合；建築物、キャラバン、仕切り壁、冷蔵トラック、コンテナ及び冷蔵用の様々な積層パネルで使用される。
Ｖ−３）ポリウレタンホットメルト
Ｖ−３−Ａ）自動車用途、特に、気密用充てん材、外部装飾品、点灯レンズユニット及び風除け部品、レクリエーション用自動車の側壁のような機器クラスター、防音材、カーペット、シート、装飾品、外部用途として。
Ｖ−３−Ｂ）生地用途、特に積層、プロファイルラッピング（ｐｒｏｆｉｌｅ  ｗｒａｐｐｉｎｇ）。
Ｖ−３−Ｃ）家具産業、特に硬い接合木材、複合木材、金属ハードウェア、及び装飾プラスチック積層品を結合するために。
Ｖ−３−Ｄ）建設産業、特にドア及び窓枠、及びリノリュームフローリング用コーナー被覆（ｃｏｎｅｒ  ｃｏｖｅｒｉｎｇ）の組み立て部品。
ＶＩ）ＴＰＵ
ＶＩ−１）接着剤等級
靴（靴底の上で結合）、飾革（粉末）、家具、日曜大工及び自動車用接着剤。
ＶＩ−２）押出し等級
ＶＩ−２−Ａ）ケーブル及びワイヤ用途
家庭電化製品ケーブル、屋外電気ケーブル、工業ケーブル及びワイヤ。
ＶＩ−２−Ｂ）ホース及びチューブ
圧気輸送装置、換気装置、圧気調整装置、圧気開路、油圧チューブ、波形管、消火ホー
ス、電気掃除機のチューブ。
ＶＩ−２−Ｃ）異形材用途
円形コード、歯形ベルト、ガスケット、ボーデンケーブル、ストリッパーブレード、ケーブル。
ＶＩ−３）フィルム及びシート
それらは芳香族及び脂肪族の両方のＴＰＵｓから作られる。典型的な用途は遮断フィルム、接着フィルム、シームテープ、防犯ガラスにおける中間層である。
ＶＩ−３−Ａ）脂肪族ＴＰＵの光学用途
防犯積層品、防犯表示画面。
ＶＩ−３−Ｂ）脂肪族ＴＰＵの非光学用途
交通及び警告信号、自動車外装用途のための保護膜、工業用テープ、工業用ボート及び気球、食品包装用フィルム、航空宇宙産業。
ＶＩ−３−Ｂ）溶融塗布
食品輸送及び工業製品用ベルト。
ＶＩ−４）射出成形
ＶＩ−４−Ａ）一般目的
耳標、車輪、馬蹄、プラグ、腕時計のストラップ。
ＶＩ−４−Ｂ）高性能／特殊化合物
運動靴用の透明な靴底、スキーゴーグル用フレーム、工業用部品、スクリーン[採鉱用（ｍｉｎｉｎｇ）]。
ＶＩ−４−Ｃ）自動車用途
ギヤシフトノブ、ベアリングソケット、ケーブルプラグ、軸受筒、ケーシング、摩擦軸受。
ＶＩ−４−Ｄ）シール用途
水封、ストリッパーリング、ガスケット、空気封、膜。
ＶＩＩ）自動車用途
バンパー、ダッシュボード、バッテリー、リア及びフロントライニング、ボンネットの下の成形部品、ハットシェルフ、トランクライニング、室内装飾ライニング、エアバッグカバー、フィッティング用電子成形品（ライト）、ダッシュボード用パン、ヘッドランプガラス、計器パネル、外部ライニング、椅子張り、自動車ライト、ヘッドライト、駐車灯、後灯、停止灯、室内装飾及び外部装飾品；ドアパネル；ガスタンク；前側グレージング；リヤウィンドウ；背もたれ、外部パネル、電線用絶縁体、シール用異形押出し品、クラッディング（ｃｌａｄｄｉｎｇ）、ピラーカバー、シャーシ部品、排気装置、燃料フィルタ／給油口、燃料ポンプ、燃料タンク、本体側面の成形品、コンバーチブル屋根、外部ミラー、外部装飾品、締付具／取付具、フロントエンドモジュール、ガラス、ヒンジ、錠装置、荷台／ルーフラック、加圧／型押部品、シール、側面衝突防御、消音材／絶縁体及びサンルーフ。
ＶＩＩ−１）軟質フォーム、特に肘掛け、ヘッドリストレイント、音響フォームカーペット（ａｃｏｕｓｔｉｃ  ｆｏａｍ  ｃａｒｐｅｔ）、座席。
ＶＩＩ−２）半硬質フォーム、特にルーフライナー、帽子掛け、ドアパネル、肘掛け、計器パネル、耐頭部衝撃材、耐側面衝撃材。
ＶＩＩ−３）硬質フォーム、特に空洞の充てんフォーム。
ＶＩＩ−４）軟質なインテグラルフォーム、特にステアリングホイール、エアフィルタ、ギヤシフトノブ、スポイラー、ケーブルシーティング（ｃａｂｌｅ  ｓｈｅｅｔｉｎｇ）、ヘッドリストレイント。
ＶＩＩ−５）ＲＩＭ、特にバンパー、サンルーフ、フロント及びリヤスカート、ドア枠スカッフプレート、
ＶＩＩ−６）ＴＰＵ、特にフロント及びリヤスカート、ドア枠スカッフプレート、ケーブルシーティング、ギヤシフトノブ、計器パネル。
ＶＩＩ−７）注型ＰＵ系、特にスプリング補助、スプリング断路、シートダンピング（
ｓｅａｔ  ｄａｍｐｉｎｇ）、トップマウント、ロールリストリクタ（ｒｏｌｌ  ｒｅｓｔｒｉｃｔｏｒ）、非常用車輪、ボディマウント、ドア系の停止装置。
ＶＩＩＩ）履物
靴／靴底（中敷、スパッツ（ｓｐａｔｓ）、接着剤、構造用接着剤）。
ＩＸ）家具
Ｘ）スポーツ用品
スポーツ及びフィットネス用品のような余暇時間のための製品、体操マット、スキーブーツ、インラインスケート、スキー、ビッグフット（ｂｉｇ  ｆｏｏｔ）、運動競技表面材（例えば、テニス場）
ＸＩ）その他
複合板、断熱板及びブロック、工業用絶縁体、配管絶縁体、食品箱（果物、野菜、肉、魚）、合成紙、瓶用ラベル、カウチ（ｃｏｕｃｈｅｓ）、ヒトの人工関節、印刷板（フレキソ印刷）、印刷回路板、ディスプレイ技術、ねじぶた、瓶のふた及び栓、並びに缶。
【０１０５】
例えば、
１）ＰＵエラストマー
２）ＰＵスキン（ＰＵ  ｓｋｉｎ）
３）ＰＵ吹き付け塗膜
４）熱可塑性ポリウレタン（ＴＰＵ）
５）ＰＵ人工皮革
６）シリル化ポリウレタン（ＳＰＵＲ）
７）ＰＵホットメルト接着剤
８）注型ＰＵ
９）ＰＵフォーム（軟質、硬質、インテグラル）
１０）微孔性ＰＵ
１１）反応射出成形物（ＲＩＭ）。
【０１０６】
パーセントは、特に記載がない限りは質量％で示す。
【実施例】
【０１０７】
実施例１
混合
ポリエステルポリオール（ポリブタンジオールアジペート）３０ｇと以下の表に示した添加剤０．３％（対照として添加剤なし）をガラス容器中で６５℃において混合した。その後、該混合物を６５℃において３０分間攪拌した後、室温まで冷却した。
ＤＳＣ測定：
ポリオールの耐酸化性を決定するために使用される一般的に既知の方法の一つがＤＳＣ（示差走査熱量測定法）である。発熱ピークの出現は熱酸化反応の開始を示す。試験の間、温度は、酸素下で５℃／分の加熱速度により５０ないし２８０℃の範囲であった。開始温度を決定した。該温度は酸化誘導温度（ＯＩＴ）として定義される。
表１：抗酸化剤を用いて得たポリエステルポリオール（ポリブタンジオールアジペート）（１５ｍｇサンプル）の酸化誘導温度（ＯＩＴ）の決定（酸素下で５℃／分の加熱速度）
【表１】
2008531801.tif 000011
【国際調査報告】
2008531801.tif 000017
2008531801.tif 000018